(57)【要約】      （修正有）【課題】耐火層の剥離や脱落を防止できる耐火二層管の製造方法を提供する。【解決手段】本発明の製造方法は、管体と、その外周に設けられた多孔質シートとを備えた管状複合部材１０を準備する工程と、多孔質シートにその外側から耐火性材料３３を含浸させて耐火層を形成する工程と、多孔質シートに耐火性材料３３を含浸させる前に、または多孔質シートに含浸させた耐火性材料３３が硬化する前に、管状多孔質部材１０の外側に、伸縮性を有する筒状メッシュシート５を密着状態に被せる工程と、筒状メッシュシート５の外側に残存する余剰の耐火性材料を除去する工程とを含むものである。【選択図】図４
2014025521.tif 000002
【特許請求の範囲】
【請求項１】
管体と、前記管体の外周に設けられた多孔質シートとを備えた管状複合部材を準備する工程と、
前記管状複合部材における前記多孔質シートにその外側から耐火性材料を含浸させて耐火層を形成する工程と、
前記多孔質シートに耐火性材料を含浸させる前に、または前記多孔質シートに含浸させた耐火性材料が硬化する前に、前記管状多孔質部材の外側に、伸縮性を有する筒状メッシュシートを密着状態に被せる工程と、
前記筒状メッシュシートの外側に残存する余剰の耐火性材料を除去する工程とを含むことを特徴とする耐火二層管の製造方法。
【請求項２】
余剰の耐火性材料を除去する工程は、スクレーパーを用いて、余剰の耐火性材料を掻き取って除去するものである請求項１に記載の耐火二層管の製造方法。
【請求項３】
余剰の耐火性材料を除去する工程において、前記筒状メッシュシートの外周面が外側に露出した状態となるように余剰の耐火性材料を除去するようにした請求項１または２に記載の耐火二層管の製造方法。
【請求項４】
前記管状複合部材の管体として、耐火二層管の構成部材である内管を用いるようにした請求項１〜３のいずれか１項に記載の耐火二層管の製造方法。
【請求項５】
前記管状複合部材の管体として、耐火二層管の製造過程における支持部材である芯管を用いるものとし、
余剰の耐火性材料を除去する工程を行った後、前記管状複合部材から前記芯管を抜き取って被覆管を得、その被覆管を、耐火二層管の構成部材である内管に外嵌するようにした請求項１〜３のいずれか１項に記載の耐火二層管の製造方法。
【請求項６】
内管と、
前記内管の外周に設けられた多孔質シートと、
前記多孔質シートの外側に密着状態に被せられ、かつ伸縮性を有する筒状メッシュシートと、
前記多孔質シートおよび前記筒状メッシュシートに耐火性材料が含浸されて形成された耐火層とを備え、
外周面に、余剰の耐火性材料が除去されることにって形成された筋状の除去痕が設けられていることを特徴とする耐火二層管。
【請求項７】
前記除去痕は、余剰の耐火性材料が掻き取られることによって形成された掻き取り痕である請求項６に記載の耐火二層管。
【請求項８】
前記掻除去痕が、螺旋状に設けられている請求項７に記載の耐火二層管。
【発明の詳細な説明】
【技術分野】
【０００１】
この発明は、集合住宅等の建築物において排水用や換気用の配管として用いられる耐火二層管およびその製造方法に関する。
【背景技術】
【０００２】
集合住宅やオフィスビル等の多人数が生活する建築物においては、排水用や換気用の配管等として、合成樹脂製、鋼製、鋳鉄製等の内管の外周面をモルタル等の耐火性材料で被覆した耐火二層管が使用されている。耐火二層管は、火災発生時に配管を通じて隣接区間への延焼を防止することを目的として、建築基準法や消防法に基づく基準や行政指導によって構造や耐火性能が定められている。
【０００３】
かかる耐火二層管においては、耐火性はもとより防音性、断熱性の向上を図るために被覆層の材料や形成方法が改良されている。
【０００４】
例えば特許文献１に示す耐火二層管は、合成樹脂製の内管と、その内管の外周面に設けられ、かつ不織布によって構成される不織布層とを備え、不織布層の外側部分にモルタル等の耐火性材料が含浸されている。そして不織布層のうち、モルタルが含浸された外側部分が遮音・耐火層として構成され、モルタルが含浸されない内側部分が吸音層として構成されている。
【０００５】
このような耐火二層管を製造する場合、内管等に不織布を巻き付けて不織布層を形成した後、その不織布層の外側部分にのみモルタルを含浸させるようにしている。
【先行技術文献】
【特許文献】
【０００６】
【特許文献１】特開２０１１−２１６１７号公報
【発明の概要】
【発明が解決しようとする課題】
【０００７】
しかしながら、上記特許文献１に示す従来の耐火二層管においては、不織布層のうち、モルタルが含浸された耐火層が高重量であるため、その耐火層が自重によって下方に垂れ下がるように変形してしまい、耐火層の真円度が低下してしまうという課題があった。さらにこの耐火二層管においては、モルタルの接着強度を十分に確保することが困難であり、耐火層のうち、外周部の耐火層部分が層間剥離によって脱落するという不具合もあった。
【０００８】
この発明は、上記の課題に鑑みてなされたものであり、耐火層の真円度が高く、かつ耐火層が剥離したり脱落したりするのを防止することができる耐火二層管およびその製造方法を提供することを目的とする。
【課題を解決するための手段】
【０００９】
上記課題を解決するため、本発明は、以下の手段を備えるものである。
【００１０】
［１］管体と、前記管体の外周に設けられた多孔質シートとを備えた管状複合部材を準備する工程と、
前記管状複合部材における前記多孔質シートにその外側から耐火性材料を含浸させて耐火層を形成する工程と、
前記多孔質シートに耐火性材料を含浸させる前に、または前記多孔質シートに含浸させた耐火性材料が硬化する前に、前記管状多孔質部材の外側に、伸縮性を有する筒状メッシュシートを密着状態に被せる工程と、
前記筒状メッシュシートの外側に残存する余剰の耐火性材料を除去する工程とを含むことを特徴とする耐火二層管の製造方法。
【００１１】
［２］余剰の耐火性材料を除去する工程は、スクレーパーを用いて、余剰の耐火性材料を掻き取って除去するものである前項１に記載の耐火二層管の製造方法。
【００１２】
［３］余剰の耐火性材料を除去する工程において、前記筒状メッシュシートの外周面が外側に露出した状態となるように余剰の耐火性材料を除去するようにした前項１または２に記載の耐火二層管の製造方法。
【００１３】
［４］前記管状複合部材の管体として、耐火二層管の構成部材である内管を用いるようにした前項１〜３のいずれか１項に記載の耐火二層管の製造方法。
【００１４】
［５］前記管状複合部材の管体として、耐火二層管の製造過程における支持部材である芯管を用いるものとし、
余剰の耐火性材料を除去する工程を行った後、前記管状複合部材から前記芯管を抜き取って被覆管を得、その被覆管を、耐火二層管の構成部材である内管に外嵌するようにした前項１〜３のいずれか１項に記載の耐火二層管の製造方法。
【００１５】
［６］内管と、
前記内管の外周に設けられた多孔質シートと、
前記多孔質シートの外側に密着状態に被せられ、かつ伸縮性を有する筒状メッシュシートと、
前記多孔質シートおよび前記筒状メッシュシートに耐火性材料が含浸されて形成された耐火層とを備え、
外周面に、余剰の耐火性材料が除去されることにって形成された筋状の除去痕が設けられていることを特徴とする耐火二層管。
【００１６】
［７］前記除去痕は、余剰の耐火性材料が掻き取られることによって形成された掻き取り痕である前項６に記載の耐火二層管。
【００１７】
［８］前記掻除去痕が、螺旋状に設けられている前項７に記載の耐火二層管。
【発明の効果】
【００１８】
発明［１］の耐火二層管の製造方法によれば、筒状メッシュシートによって耐火層が外側から拘束されるため、耐火層の真円度が高く、かつ耐火層の剥離や脱落を防止できる耐火二層管を提供することができる。特に本製造方法は、メッシュシート外側に残存する余剰の耐火性材料を除去するものであるため、メッシュシート外側に、容易に剥離、脱落してしまうような耐火層が残存形成されるのを防止でき、より確実に耐火層の剥離や脱落を防止できる耐火二層管を提供することができる。
【００１９】
発明［２］〜［５］の耐火二層管の製造方法によれば、上記の効果をより一層確実に得ることができる。
【００２０】
発明［６］〜［８］の耐火二層管によれば、耐火層の真円度が高く、耐火層の剥離や脱落を防止でき、品質を向上させることができる。
【図面の簡単な説明】
【００２１】
【図１】図１はこの発明の実施形態である耐火二層管を示す外観斜視図である。
【図２】図２は実施形態の耐火二層管をその一部を切り欠いて示す斜視図である。
【図３】図３は実施形態の耐火二層管を示す断面図である。
【図４】図４は実施形態の耐火二層管を製造する際における耐火性材料の含浸工程を説明するための概略斜視図である。
【図５】図５は実施形態の耐火二層管における耐火層周辺を拡大して示す断面図である。
【発明を実施するための形態】
【００２２】
図１，２はこの発明の実施形態である耐火二層管１を示す斜視図、図３は実施形態の耐火二層管１を示す断面図である。
【００２３】
これらの図に示すようにこの耐火二層管１は、内管２と、内管２の外周面に積層された被覆管３と、被覆管３の外周面に被せられた筒状メッシュシート５とを備えている。被覆管３は、内周側に配置される吸音層３１と、外周側に配置される耐火層３２との２つの層を備えている。そして、耐火層３２は、耐火性材料が含浸された耐火層用多孔質シート４２によって構成されている。さらに吸音層３１は、耐火性材料が含浸されない（耐火性材料が非含浸の）吸音層用多孔質シート４１によって構成されている。なお後に詳述するが、本実施形態の耐火二層管１においては、図１に示すように、外周面に、余剰の耐火性材料が掻き取られることによる螺旋状の掻き取り痕７０が形成されている。
【００２４】
本実施形態の耐火二層管１において、内管２は、合成樹脂製管、鋼管、鋳鉄管等、任意の材質のものを使用することができる。合成樹脂製管としては、硬質ポリ塩化ビニル管（ＰＶＣ管）、ポリエチレンテレフタレート管（ＰＥＴ管）、ポリプロピレン管（ＰＰ管）等の熱可塑性樹脂製管を好適なものとして例示することができる。なお、本発明においては、内管２の寸法や、管形状が限定されるものではなく、例えば直管形状、曲がり管形状、分岐管形状のもの等も使用することができる。
【００２５】
被覆管３の外周側に配置される耐火層用多孔質シート４２は、耐火性材料を含浸させた際にその耐火性材料を保持する基材となり、耐火性材料を養生させた後は耐火層３２の補強材として機能するものであるから、十分な耐火性材料を含浸させるために、多数の気孔が立体的（三次元的）に存在して所要の厚みを有していることが求められる。具体的には、繊維を結合または絡ませて形成した不織布（フェルトを含む）、連続気泡フォームを推奨できる。なお本発明において、多孔質シート４２としては、所要の厚みを有し耐火性材料を保持しうるものであれば織物や編み物も使用できる。
【００２６】
不織布は、繊維がランダムに配向しているため、耐火性材料をムラなく均一に含浸させることができ、引っ張りや曲げに対する強度が三次元的に均等であるため、耐衝撃性に優れ、割れにくい耐火層３２を形成することができる。不織布の材料となる繊維の材質は、有機系、無機系のいずれであっても良い。有機系繊維としては、ポリエステル、ポリエチレンテレフタレート系（ＰＥＴ系ポリエステル）、ポリアミド（６−ナイロン、６，６ナイロン等）、アクリル系、ポリビニルアルコール系（ビニロン等）、ポリオレフィン系、木綿、羊毛等を例示できる。無機系繊維としては、ガラス繊維、ロックウール、セラミック繊維を例示できる。これらのうち、耐火性向上の観点からは無機系繊維が好ましいが、価格、取り扱いの容易性の観点からはポリエステルやポリプロピレン等の合成繊維製の不織布を用いることが好ましい。耐火層３２の耐火性能は不織布に含浸させた耐火性材料によって十分に得られるので、合成繊維製不織布を用いても何ら不都合はない。
【００２７】
不織布はそのままの状態で使用することもできるが、不織布を圧縮したフェルト、ニードルパンチした不織布またはフェルトを用いるが好ましい。不織布は、圧縮したり、ニードルパンチすることによって保形性が高まるので、耐火性材料含浸後の保形性も高まり、ひいては耐火二層管１の真円度を高めることができる。
【００２８】
連続気泡フォームとしては、発泡ウレタンフォーム等を例示でき、不織布と同様に気泡内に耐火性材料を含浸させることによって高強度の耐火層３２を形成することができる。
【００２９】
上記の耐火層用多孔質シート４２のなかでも、補強効果が最も優れているのは不織布である。
【００３０】
一方、被覆管３における内側の吸音層３１を構成する吸音層用多孔質シート４１としては、その素材が、耐火層３２を構成する上記耐火層用多孔質シート４２と同種のものを、好適に用いることができる。
【００３１】
本実施形態において、被覆管３の厚さ（耐火層３２の厚さと吸音層３１の厚さとの合計）は、求められる耐火性能に応じて調整される。通常、この厚さの合計は、３〜３０ｍｍが好ましい。
【００３２】
本実施形態においては、耐火層用多孔質シート４２の密度を、吸音層用多孔質シート４１の密度よりも低く設定するのが好ましい。すなわち、耐火層用多孔質シート４２は、耐火性材料を含浸させて耐火層３２を形成するものであるため、耐火性材料を含浸させたい耐火層用多孔質シート４２を、密度の低い不織布等の低密度層によって構成し、耐火性材料を含浸させたくない吸音層用多孔質シート４１を、密度の高い不織布等の高密度層によって構成する。低密度層は高密度層に比べて耐火性材料が含浸し易いため、低密度の耐火層用多孔質シート４２のみに、耐火性材料を確実に含浸させることができる。このように低密度層および高密度層の多孔質シート４１，４２を用いることによって、耐火性材料の含浸度合を正確に制御することができ、所望の部分に的確に耐火層３２および吸音層３１を形成することができる。
【００３３】
本実施形態において、内管２に多孔質シート４１，４２を巻き付けて形成した管状複合部材１０の外周面に、伸縮性を有する筒状メッシュシート５を被せて耐火層用多孔質シート４２に密着させる。メッシュシート５は伸縮性を有する筒状であるから、伸ばして拡径すれば簡単に耐火層用多孔質シート４２に被せることができ、拡径力を取り除けば自ずと縮まって耐火層用多孔質シート４２に密着する。また、よじれたり重畳することがないので、周方向において均等な圧力で耐火層用多孔質シート４２に密着させることができ、ひいては耐火二層管１の真円度を高めることができる。
【００３４】
筒状メッシュシート５は耐火層３２を外側から拘束して保形性を補助するものである。このメッシュシート５は、網目状であるから通気性を有することはもとより、湿式の耐火性材料を通す網目サイズであり、かつ伸縮性を有し耐火層用多孔質シート４２に被せたときに密着することが条件となる。従って、筒状メッシュシート５は通常時の内径が、被覆管３の外径、つまり巻き付けられた耐火層用多孔質シート４２の外径よりも小さいことも条件となる。網目サイズは、耐火性材料含浸工程において耐火性材料の通過を妨げず、かつ耐火層３２に対して十分な拘束力が得られる大きさであることが好ましく、１〜１０ｍｍの範囲を推奨できる。網目サイズが上記の範囲であれば、養生工程において硬化を妨げないことは言うまでもない。特に好ましい網目サイズは１〜５ｍｍである。
【００３５】
筒状メッシュシート５は伸縮性が得られるものであれば、その材質や構造は限定されない。例えば、ポリエステル、ポリエチレンテレフタレート系（ＰＥＴ系ポリエステル）、ポリアミド（６−ナイロン、６，６ナイロン等）、アクリル系、ポリビニルアルコール系（ビニロン等）、ポリオレフィン系の合成樹脂またはゴムからなる伸縮性材料により成形されたもの、あるいは木綿や羊毛等の非伸縮性繊維に上記の伸縮性材料を編み込んだものであっても良い。また、材料自身に伸縮性を有するもの他、押出成形によって合成樹脂フィラメントを交差させて交点を接合することにより半径方向の伸縮性を持たせた網状体であっても良い。筒状メッシュシ−ト５は半径方向から耐火層３２を拘束するものであるから、管の軸心方向（長さ方向）の伸縮は必要としないので上述した網状体を好適に用いることができる。この網状体の材料として、高密度または低密度ポリエチレン、ポリプロピレン、エチレン−酢酸ビニル共重合体（ＥＶＡ）を例示でき、押出成形によって成形した網状体は目崩れがなく、交点のずれや剥がれがないので、湿式の耐火性材料に接触しても劣化しない。
【００３６】
本実施形態において、耐火層３２は、筒状メッシュシート５を被せた状態の耐火層用多孔質シート４２に耐火性材料を含浸させることによって形成するものである。
【００３７】
耐火性材料の含浸方法として、例えば吹き付けによる方法を好適例として挙げることができる。すなわち内管２に多孔質シート４１，４２を巻き付けた管状複合部材１０に、筒状メッシュシート５を被せた後、そのメッシュシート付きの管状複合部材１０に、外側から耐火性材料を吹き付けて、筒状メッシュシート５を介して耐火層用多孔質シート４２に耐火性材料を含浸させる方法を好適に採用することができる。
【００３８】
具体的には図４に示すように、メッシュシート付きの管状複合部材１０を、軸心回りに回転駆動する一方、耐火性材料噴射装置の噴射ノズル６からモルタル等の耐火性材料３３を管状複合部材１０の外周面に吹き付けつつ、噴射ノズル６を管状複合部材１０の軸心方向に沿って移動させる。これにより、管状複合部材１０の外周面全域に均等に耐火性材料３３が吹き付けられて、その耐火性材料３３が筒状メッシュシート５を介して耐火層用多孔質シート４２に含浸されて、耐火層３２が形成される。
【００３９】
本実施形態においては、耐火性材料３３の含浸方法は特に限定されず、上記の吹き付けによる方法以外にも、塗布、注入、浸漬等の方法を用いることができる。いずれの含浸方法を用いても、耐火層用多孔質シート４２の全周にわたって均一に含浸させることができる。従って、全周にわたって均一な厚さの耐火層３２を形成でき、かつ真円度が高い高品質の耐火層３２を形成することができる。
【００４０】
耐火性材料３３としては、モルタル、特に、硬化後の強度や密度、耐火性等の観点からセメント系モルタルを採用するのが好ましい。セメント系モルタルに用いられるセメントとしては、例えば普通、早強、中庸熱および超早強の各種ポルトランドセメント、またはこれらのポルトランドセメントにフライアッシュや高炉スラグを混合した高炉セメントを例示することができる。またこれらに適宜骨材や各種添加剤を混合することもできる。これらの固体材料に水を混合し、湿式材料として、耐火層用多孔質シート４２に含浸させる。湿式状態の耐火性材料の粘度は固体材料と水との混合比によって調整し、多孔質シート４１，４２の材質、面密度、厚さ、浸透速度、硬化時間等に応じて適宜設定する。なお、一般的には強度向上を目的としてセメントに繊維を混合した繊維モルタルが使用されるが、本発明の耐火層３２は、耐火層用多孔質シート４２が補強材として機能するため、繊維を混合する必要はない。繊維モルタルは耐火層用多孔質シート４２への浸透を妨げることがあるので、むしろ繊維を混合しないことが好ましい。
【００４１】
耐火層３２は、耐火性材料中に耐火層用多孔質シート４２を構成する繊維や樹脂を均一に含んでおり、繊維や樹脂が補強材として機能する。このため、耐火層３２は強度が高く、耐衝撃性に優れ、割れにくいという特性を有している。
【００４２】
耐火層３２の厚みは、被覆管３の厚み（吸音層３１および耐火層３２の総厚み）、使用目的、施工場所等に応じて、適宜設定すれば良い。耐火層３２は、厚いほど耐火性が向上するが、重量の問題もあり、少なくとも３ｍｍ以上、好ましくは５ｍｍ〜１０ｍｍ程度に設定するのが良い。耐火層３２を厚くし過ぎると、耐火二層管１全体の重量が増加してしまい、輸送や施工が困難になるおそれがある。
【００４３】
なお、吸音層３１は、耐火性材料が含浸されていない吸音層用多孔質シート４１によって構成されるものである。この吸音層３１は、良好な吸音性を確保するため、厚みを少なくとも１ｍｍ以上、好ましくは３ｍｍ〜１５ｍｍ程度に設定するのが良い。
【００４４】
本実施形態においては、モルタル等の耐火性材料３３を耐火層用多孔質シート４２に含浸させた後、耐火性材料３３が養生硬化する前に、筒状メッシュシート５の外側に残存する余剰の耐火性材料を掻き取るものである。
【００４５】
余剰の耐火性材料の掻き取り方法としては、例えば耐火性材料３３の含浸処理と並行してスクレーパーで掻き取る方法を好適例として挙げることができる。すなわち図４に示すように、耐火性材料３３を既述したように吹き付けにより耐火層用多孔質シート４２に含浸させる一方で、噴射ノズル６の後方（噴射ノズル６の移動方向に対し上流側）に配置された平板形状のスクレーパー７の先端を、耐火性材料３３が吹き付けられた耐火層３２の外面に、メッシュシート５を介して押し当てる。その状態で、スクレーパー７を、噴射ノズル６に追従させるように管状複合部材１０の軸心方向に沿って、噴射ノズル６と同速度で移動させる。これにより、管状複合部材１０の外周面全域において、噴射ノズル６から吹き付けられた耐火性材料３３のうち、メッシュシート５の外側に残存する余剰の耐火性材料が、スクレーパー７によって掻き取られ、本実施形態の耐火二層管１が得られるものである。
【００４６】
図１に示すようにこの耐火二層管１の外周面には、余剰の耐火性材料がスクレーパー７によって掻き取られることにより、除去痕である掻き取り痕７０が形成されている。この掻き取り痕７０は、耐火二層管１の外周面において螺旋状に形成されている。さらに図５に示すように余剰の耐火性材料が掻き取られた耐火二層管１は、その筒状メッシュシート５の外周面が、耐火二層管１のほぼ外周面上に配置されて、耐火性材料３３によって被覆されることなく外部に露出した状態となっている。
【００４７】
本実施形態においては、余剰の耐火性材料を掻き取る際に用いられるスクレーパー７は、上記のものに限定されることはない。例えば、上記のような平板状のスクレーパー７以外に、管状複合部材１０（耐火二層管１）に外嵌するように配置されるリング状のスクレーパーを用いるようにしても良い。さらに余剰の耐火性材料を、スクレーパー以外の除去手段を使用して除去するようにしても良い。例えばエアースリッターにより余剰の耐火性材料を吹き飛ばしたり、ブラシにより余剰の耐火性材料を払い落としたり、布状部材により余剰の耐火性材料を払拭したりして、余剰の耐火性材料を除去するようにしても良い。エアースリッターで余剰の耐火性材料を除去した場合、スクレーパー７と同様な筋状の除去痕が残存形成されるとともに、ブラシや布状部材によって除去した場合には、細かい多数の筋状の除去痕が残存形成されることになる。いずれにしても、余剰の耐火性材料を除去した際には、耐火二層管１の外周面に筋状の除去痕が形成されることになる。
【００４８】
本実施形態の耐火二層管１は、例えばマンションの排水管として使用する。この場合、内部を流れる水によって発生する音（水流音）は、吸音層３１で吸音されるとともに、吸音層３１を透過した水流音は、耐火層３２で遮音反射される。従って水流音が管外に漏れることはない。さらに吸音層３１の外周面に設けられた耐火層３２によって所定の耐火性能を確実に得ることができる。
【００４９】
本実施形態の耐火二層管１によれば、耐火層３２が筒状メッシュシート５の収縮力によって半径方向に拘束されているため、耐火層３２の真円度が高く、品質を向上させることができる。
【００５０】
さらに耐火二層管１の最外層はメッシュシート５であり、耐火層３２はメッシュシート５によって保護されているため、耐火層３２の剥離や脱落を防止することができる。
【００５１】
特に本実施形態においては、メッシュシート５の外側に残存される余剰の耐火性材料を掻き取るものであるため、より一層確実に、耐火層３２の剥離や脱落を防止することができる。すなわちメッシュシート５の外側に余剰の耐火性材料が残存して、その耐火性材料が硬化して耐火層の一部となった場合、耐火層がメッシュシート５の外側に形成されることになる。この場合、些細な衝撃によって、メッシュシート５の位置で、耐火層が剥離してメッシュシート外側の耐火層が脱落してしまう。
【００５２】
そこで本実施形態においては、メッシュシート外側の耐火性材料を掻き取って除去するものであるため、メッシュシート外側に耐火層が形成されるのを防止することができる。このように容易に剥離して脱落してしまうような耐火層が形成されないため、耐火層３２の剥離や脱落をより一層確実に防止することができる。
【００５３】
その上さらに、本実施形態においては、余剰の耐火性材料を掻き取ることによって耐火層３２を成形できるため、耐火層３２の真円度をより一層高めることができる。
【００５４】
また本実施形態の耐火二層管１においては、メッシュシート５が緩衝材となって輸送時や配管施工時の破損を防ぐ効果も有している。
【００５５】
本実施形態において、耐火二層管１は、例えば以下の方法によって製造することができる。
【００５６】
まず内管２の外周面に吸音層用多孔質シート４１を巻き付けた後、その吸音層用多孔質シート４１の外周面に、耐火性材料が未含浸の耐火層用多孔質シート４２を巻き付ける。こうして内管２の外周面に多孔質シート４１，４２が設けられた管状複合部材１０を製作する。なお本実施形態においては、管状複合部材１０における内管２が管体を構成するものである。
【００５７】
次にこの管状複合部材１０に外周面に筒状メッシュシート５を被せて、耐火層用多孔質シート４２の外周部に食い込ませるように密着させる。
【００５８】
次に図４等に示すように、メッシュシート付きの管状複合部材１０における耐火層用多孔質シート４２にメッシュシート５の外側から耐火性材料３３を含浸させる一方、メッシュシート５の外側に残存される余剰の耐火性材料３３をスクレーパー７等によって掻き取って除去する。
【００５９】
これにより本実施形態の耐火二層管１を作製することができる。
【００６０】
なお、本発明においては、以下に説明するように、被覆管４を製作した後、その被覆管４を内管２に外嵌するようにしていも良い。
【００６１】
すなわちこの製造方法では、製造過程において耐火二層管１の中間製品を支持する支持部材としての芯管が用いられる。この芯管は、耐火二層管１の構成部材である内管２に対応するもので、外径が内管２の外径と等しくなっている。
【００６２】
この芯管の外周面に吸音層用多孔質シート４１および耐火層用多孔質シート４２を順次巻き付ける。こうして、芯管の外周面に、多孔質シート４１，４２が設けられた管状複合部材１０を製作する。なおこの変形例では、管状複合部材１０における芯管が管体を構成するものである。
【００６３】
次にこの管状複合部材１０の外周に筒状メッシュシート５を被せて、耐火層用多孔質シート４２の外周部に食い込ませるように密着させる。
【００６４】
次に、メッシュシート付きの管状複合部材１０における耐火層用多孔質シート４２にメッシュシート５の外側から耐火性材料３３を含浸させる一方、メッシュシート５の外側に残存される余剰の耐火性材料３３をスクレーパー７等によって掻き取って除去する（図４等参照）。
【００６５】
その後、耐火性材料３３を含浸させた管状被覆部材１０から芯管を抜き取って、被覆管３を得る。そしてこの被覆管３を内管２に外嵌するこにより、本実施形態の耐火二層管１を作製することができる。
【００６６】
なお本発明においては、管状複合部材１０から芯管から抜き取って内管２に外嵌した後に、耐火性材料を含浸させるようにしても良い。
【００６７】
また上記実施形態や変形例においては、耐火性材料３３を耐火層用多孔質シート４２に含浸させる前に、筒状メッシュシート５を被せるようにしているが、それだけに限られず、本発明においては、耐火性材料３３を耐火層用多孔質シート４２に含浸させた後、耐火性材料３３が養生硬化する前に、筒状メッシュシート５を被せるようにしても良い。この場合においても、筒状メッシュシート５が自身の弾性収縮力によって、未硬化の耐火性材料３３が含浸された耐火層用多孔質シート４２に食い込んでいき、メッシュシート５が耐火層用多孔質シート４２に密着した状態となる。
【００６８】
もっとも、管状複合部材１０の外周に未硬化の耐火性材料３３が塗工されている状態で、その外周に筒状メッシュシート５を被せる場合、メッシュシート５の被着作業をスムーズに行えない場合があるため、本発明においては、管状複合部材１０に耐火性材料３３を塗工（含浸）させる前に、メッシュシート５の被着作業を行うのが好ましい。
【００６９】
また、上記実施形態においては、吸音層用多孔質シート４１と、耐火層用多孔質シート４２とを物理的に繋がっていない別部材によって構成しているが、それだけに限られず、本発明においては、吸音層用多孔質シート４１と、耐火層用多孔質シート４２とを同一の（一枚の）多孔質シートによって構成することもできる。すなわち、内管２の外周に、厚みのある多孔質シートを巻回し、その多孔質シートの外周側半分の領域にのみ耐火性材料を含浸させる。そして、厚みのある多孔質シートのうち耐火性材料が含浸された外周部分を耐火層として構成するとともに、耐火性材料が含浸されない内周部分を吸音層として構成することもできる。
【００７０】
さらに上記実施形態においては、被覆管３に、吸音層３１と、耐火層３２との２つの層を形成する場合を例に挙げて説明したが、それだけに限られず、本発明は、被覆管３に耐火層３２だけを形成した耐火二層管にも適用することができる。例えば、内管２の外周に、被覆管３としての不織布層を形成し、その不織布層の厚さ方向全域に、モルタル等の耐火性材料を含浸して耐火層を形成するようにしても良い。
【産業上の利用可能性】
【００７１】
この発明の耐火二層管は、集合住宅等の建造物における排水管や換気管として用いることができる。
【符号の説明】
【００７２】
１：耐火二層管
１０：管状複合部材
２：内管（管体）
３：被覆管
３２：耐火層
３３：耐火性材料
４２：耐火層用多孔質シート
５：筒状メッシュシート
７：スクレーパー
７０：掻き取り痕（除去痕）
【図１】
2014025521.tif 000003
【図２】
2014025521.tif 000004
【図３】
2014025521.tif 000005
【図４】
2014025521.tif 000006
【図５】
2014025521.tif 000007